(57)【要約】      （修正有）【課題】包装時の容器変形や割れが起こらず、底シール性が良好であり、包装後の変形回復性にも優れ、タイトな包装体を得ることが可能な低温収縮性オーバーラップ包装用フィルムを提供する。【解決手段】エチレン−酢酸ビニル共重合体を５０質量％以上含む両表面層２、３と、密度が０．８８０〜０．９３９ｇ／ｃｍ３のエチレン−α−オレフィンランダム共重合体（Ａ）を２０〜９０質量％、融解ピーク温度が１２０℃以下であるエチレン−α−オレフィンブロック共重合体（Ｂ）を５〜４０質量％、１９０℃における溶融張力が６０〜２００ｍＮのポリオレフィン系樹脂（Ｃ）を５〜４０質量％含む芯層１と、の少なくとも３層から構成された低温収縮性オーバーラップ包装用フィルム。【選択図】図１
2014100840.tif 000002
【特許請求の範囲】
【請求項１】
エチレン−酢酸ビニル共重合体を５０質量％以上含む両表面層（Ｉ）と、
密度が０．８８０〜０．９３９ｇ／ｃｍ３のエチレン−α−オレフィンランダム共重合体（Ａ）を２０〜９０質量％、融解ピーク温度が１２０℃以下であるエチレン−α−オレフィンブロック共重合体（Ｂ）を５〜４０質量％、１９０℃における溶融張力が６０〜２００ｍＮのポリオレフィン系樹脂（Ｃ）を５〜４０質量％含む芯層（ＩＩ）と、の少なくとも３層から構成された低温収縮性オーバーラップ包装用フィルム。
【請求項２】
前記ポリオレフィン系樹脂（Ｃ）は、酢酸ビニル含有量が５〜４０％のエチレン酢酸ビニル共重合体及び高圧法低密度ポリエチレンからなる群から選ばれる少なくとも１種を含む、請求項１に記載の低温収縮性オーバーラップ包装用フィルム。
【請求項３】
１００℃における加熱収縮応力が２５０ｇ／ｃｍ２以下である、請求項１又は２に記載の低温収縮性オーバーラップ包装用フィルム。
【請求項４】
少なくとも一つの層が架橋されている、請求項１〜３のいずれか一項に記載の低温収縮性オーバーラップ包装用フィルム。
【発明の詳細な説明】
【技術分野】
【０００１】
本発明は、低温収縮性オーバーラップ包装用フィルムに関する。
【背景技術】
【０００２】
従来、収縮包装（シュリンク包装）は被包装物の形状や大きさによらず、同時に複数個の製品を迅速かつタイトに包装するために使用されている。また、得られた包装物の外観が美しく、内容物を衛生的に保ち、視覚による品質管理が容易なことから、食品などの包装に利用されている。
【０００３】
また、食料品を覆う包装方法として、例えば、家庭用ラップ包装、オーバーラップ包装、ひねり包装、袋詰め包装、スキン包装、シュリンク包装、ストレッチ包装、ピロー包装などが挙げられる。特に、オーバーラップシュリンク包装やピロー包装、トップシール包装の連続包装機は近年高速化の開発傾向にある。それに伴って連続包装で使用されるフィルムへの要求特性に対し、種々の層構成、樹脂組成からなるフィルムが開発され提案されている。
【０００４】
中でも、肉や魚などの生鮮食品を包装する方法として、発泡ポリスチレントレー（以下「ＰＳＰトレー」と記す場合がある）等に精肉や鮮魚等の被包装物を入れて、包装機で覆うオーバーラップシュリンク包装が広く使われている。
【０００５】
しかしながら、近年は環境に対する意識の高まりから、発泡ポリスチレンの発泡倍率を増加させて、使用原料を削減したトレー等が使われるようになっている。その結果、トレーそのものの剛性や耐熱性が低下し、包装時にトレーが変形したり潰れたりする場合がある。
【０００６】
例えば、特許文献１には、生産性、且つ透明性・光沢性・ヒートシール性・防曇製・熱収縮性の向上を目的としたフィルムが開示されている。
【０００７】
また、例えば、特許文献２には、異なる密度範囲を有するエチレン−α−オレフィンランダム共重合体とエチレン−α−オレフィンブロック共重合体とを特定の含有量にて、ヒートシール層が積層される層として用いることにより、熱収縮性と収縮包装後の変形回復性を両立させることを目的とした収縮包装用多層フィルムが開示されている。
【先行技術文献】
【特許文献】
【０００８】
【特許文献１】特許４９１９６２０号
【特許文献２】特許５０７４３０３号
【発明の概要】
【発明が解決しようとする課題】
【０００９】
しかしながら、特許文献１に開示されたフィルムを用いて汎用のオーバーラップ用包装機でＰＳＰトレーを包装すると、収縮包装後の変形回復性に劣り、例えば冷凍した水練製品を包装した後に、解凍して内容物の体積が減少するような場合、体積変化にフィルムが追随出来ずに、シワとなって残ってしまう場合がある。
【００１０】
また、特許文献２に開示されたフィルムでは、表面層にエチレン−α−オレフィンランダム共重合体を用いており、シール時の圧力が低い場合は底シールする前に、フィルムの収縮性により、折込部が収縮し、めくれ上がってしまうため、十分な底シール性が得られない場合がある。
【００１１】
本発明が解決しようとする課題は、上述したような従来技術における問題点を解決し得る、包装時の容器変形や割れが起こらず、底シール性が良好であり、包装後の変形回復性にも優れ、タイトな包装体を得ることが可能な低温収縮性オーバーラップ包装用フィルムを提供することにある。
【課題を解決するための手段】
【００１２】
本発明者らは、上記課題を解決する為鋭意検討した結果、特定の物性を有する複数のエチレン系共重合体等を含む芯層と、両表面層とを備える低温収縮性オーバーラップ包装用フィルムが、上記課題を解決し得ることを見出し、本発明を完成した。
【００１３】
すなわち、本発明は、以下の低温収縮性オーバーラップ包装用フィルムを提供する。
［１］エチレン−酢酸ビニル共重合体を５０質量％以上含む両表面層（Ｉ）と、密度が０．８８０〜０．９３９ｇ／ｃｍ３のエチレン−α−オレフィンランダム共重合体（Ａ）を２０〜９０質量％、融解ピーク温度が１２０℃以下であるエチレン−α−オレフィンブロック共重合体（Ｂ）を５〜４０質量％、１９０℃における溶融張力が６０〜２００ｍＮのポリオレフィン系樹脂（Ｃ）を５〜４０質量％含む芯層（ＩＩ）と、の少なくとも３層から構成された低温収縮性オーバーラップ包装用フィルム。
［２］上記ポリオレフィン系樹脂（Ｃ）は、酢酸ビニル含有量が５〜４０％のエチレン酢酸ビニル共重合体及び高圧法低密度ポリエチレンからなる群から選ばれる少なくとも１種を含む、［１］に記載の低温収縮性オーバーラップ包装用フィルム。
［３］１００℃における加熱収縮応力が２５０ｇ／ｃｍ２以下である［１］又は［２］に記載の低温収縮性オーバーラップ包装用フィルム。
［４］少なくとも一つの層が架橋されている［１］〜［３］のいずれか一つに記載の低温収縮性オーバーラップ包装用フィルム。
【発明の効果】
【００１４】
本発明によれば、包装時の容器変形や割れが起こらず、底シール性が良好で、包装後も変形回復性に優れ、タイトな包装体を得ることが可能な低温収縮性オーバーラップ包装用フィルムを提供することができる。
【図面の簡単な説明】
【００１５】
【図１】本発明の一実施形態である低温収縮性オーバーラップ包装用フィルムの模式断面図である。
【発明を実施するための形態】
【００１６】
以下、本発明を実施するための形態（以下、本実施の形態という。）について、詳細に説明する。なお、本発明は、以下の実施の形態に限定されるものではなく、その要旨の範囲内で種々変形して実施することができる。
【００１７】
本実施の形態の低温収縮性オーバーラップ包装用フィルム（以下、単に「フィルム」と略記する場合がある。）は、両表面層（Ｉ）と、芯層（ＩＩ）を備える。両表面層（Ｉ）は、エチレン−酢酸ビニル共重合体を５０質量％以上含む。芯層（ＩＩ）は、密度が０．８９０〜０．９３９ｇ／ｃｍ３のエチレン−α−オレフィンランダム共重合体（Ａ）を２０〜９０質量％、融解ピーク温度が１２０℃以下であるエチレン−α−オレフィンブロック共重合体（Ｂ）を５〜４０質量％、１９０℃における溶融張力が６０〜２００ｍＮのポリオレフィン系樹脂（Ｃ）を５〜４０質量％含むフィルムである。
【００１８】
以下、両表面層（Ｉ）及び芯層（ＩＩ）について詳述する。
【００１９】
図１は、本発明の一実施形態である低温収縮性オーバーラップ包装用フィルムの模式断面図である。図１に示すように、低温収縮性オーバーラップ包装用フィルム１０は、上表面及び下表面に両表面層（Ｉ）２，３と、その間に挟まれた芯層（ＩＩ）１とを備える。
【００２０】
［両表面層（Ｉ）］
本実施の形態において、両表面層（Ｉ）は、エチレン−酢酸ビニル共重合体を５０質量％以上含めばよい。エチレン−酢酸ビニル共重合体は酢酸ビニルに由来するヒートシール性、防曇剤の保持性に優れており、表面層に使用するのに好適である。
【００２１】
特に本実施の形態においては、エチレン−酢酸ビニル共重合体を５０質量％以上を含有することで、ヒートシール性や防曇性がより良好となることから好ましく、６０質量％以上を含有することで、ヒートシール性や防曇性がさらに良好となることからより好ましい。なお、エチレン−酢酸ビニル共重合体の含有割合の上限値は好ましくは１００質量％である。
【００２２】
エチレン−酢酸ビニル共重合体中の酢酸ビニル含有量は、１〜４０質量％が好ましく、ヒートシール性と、防曇性の両立させる観点から、より好ましくは５〜３０質量％、更に好ましくは１０〜２０質量％である。
【００２３】
酢酸ビニル含有量は、ＪＩＳ  Ｋ  ７１９２に準じて、試料をキシレン中に溶解し、水酸化カリウムのアルコール溶液で酢酸基を加水分解する。過剰の硫酸又は塩酸を加え、フェノールフタレインを指示薬として、標準水酸化ナトリウム溶液で酸を逆滴定することにより、測定できる。
【００２４】
両表面層（Ｉ）には、５０質量％を超えない範囲で、その他の柔軟性樹脂や改質樹脂を含んでもよい。柔軟性樹脂としては、エチレン−α−オレフィンランダム共重合体や高圧法低密度ポリエチレン等が挙げられ、融点が６０〜１２０℃以下のものを用いると、ヒートシール性や包装機走行性の観点から好ましく、より好ましくは７０〜１１５℃、更に好ましくは８０〜１１０℃である。
【００２５】
［芯層（ＩＩ）］
本実施の形態において、芯層（ＩＩ）は、密度が０．８８０〜０．９３９ｇ／ｃｍ３のエチレン−α−オレフィンランダム共重合体（Ａ）を２０〜９０質量％、融解ピーク温度が１２０℃以下であるエチレン−α−オレフィンブロック共重合体（Ｂ）を５〜４０質量％、かつ１９０℃における溶融張力が６０〜２００ｍＮのポリオレフィン系樹脂（Ｃ）を５〜４０質量％含んでなる。
【００２６】
本実施の形態において、エチレン−α−オレフィンランダム共重合体（Ａ）を２０〜９０質量％含むことで、フィルムの引張強度や引裂強度等の機械的強度が改良される。エチレン−α−オレフィンランダム共重合体は、エチレンとＣ３〜Ｃ１８のα−オレフィンの共重合体である。α−オレフィンとしては、プロピレン、１−ブテン、１−ペンテン、４−メチル−１−ペンテン、１−ヘキセン、１−オクテンなどから選ばれるものが好ましい。
【００２７】
エチレン−α−オレフィンランダム共重合体（Ａ）の密度は、フィルムの剛性が包装フィルムとして適度な高さとなるため、０．８８０〜０．９３９ｇ／ｃｍ３である。フィルムの腰や収縮性の観点から、より好ましくは０．８９０〜０．９２５ｇ／ｃｍ３であり、更に好ましくは０．８９５〜０．９２０ｇ／ｃｍ３である。
【００２８】
エチレン−α−オレフィンランダム共重合体（Ａ）のメルトフローレートは、０．１〜１０ｇ／１０分であることが好ましい。メルトフローレートが０．１ｇ／１０分以上では良好なフィルム強度が得られる点で好ましく、１０ｇ／１０分以下では生産工程での安定性が得られる点で好ましい。より好ましくは０．２〜５．０ｇ／１０分、更に好ましくは０．５〜２．５ｇ／１０分である。
【００２９】
エチレン−α−オレフィンランダム共重合体（Ａ）は気相法や溶液法、高圧法によって製造されるが、用いる重合触媒は特に限定はされず、マルチサイト触媒やシングルサイト触媒等のいずれでもよい。
【００３０】
本実施の形態において、「密度」とは、ＪＩＳ  Ｋ  ６９２２に準じて測定される値を意味する。密度の測定方法として、具体的には、ＪＩＳ  Ｋ  ６９２２に準じて、密度勾配管により密度を測定することができる。
【００３１】
本実施の形態において、メルトフローレート（ＭＦＲ）は、溶融時の流動性を示す指標であり、ＪＩＳ  Ｋ  ７２１０に準じて測定される値を意味する。ＭＦＲの測定方法として、具体的には、ＪＩＳ  Ｋ  ７２１０に準じて、メルトインデクサーによりＭＦＲを測定することができる。
【００３２】
本実施の形態において、エチレン−α−オレフィンブロック共重合体（Ｂ）を５〜４０質量％含むことで、良好な変形回復性が付与できる。
【００３３】
エチレン−α−オレフィンブロック共重合体（Ｂ）の融点（融解ピーク温度）は、フィルムの耐熱性や延伸安定性の観点から１２０℃以下である。また、フィルムへの剛性付与の観点から８０℃以上であることが好ましい。
【００３４】
エチレン−α−オレフィンブロック共重合体（Ｂ）は、（ｘ）第１のオレフィン重合触媒と、（ｙ）同等の重合条件下で第１のオレフィン重合触媒によって、調整されるポリマーとは化学的性質が異なるポリマーを調整可能な第２のオレフィン重合触媒と、（ｚ）鎖シャトリング剤とを組み合わせて得られる混合物、または反応性生物を含む組成物の存在下のもと、エチレンとα−オレフィンを重合することで形成されるブロック共重合体である。
【００３５】
本実施の形態において、１９０℃における溶融張力が６０〜２００ｍＮのポリオレフィン系樹脂（Ｃ）を含有することにより、延伸前原反に十分な配向を与えることが出来るようになるため、低い照射線量での架橋処理でも生産工程で安定なフィルムとなる。
【００３６】
ポリオレフィン系樹脂（Ｃ）としては、繰り返し単位のエチレンがランダムに分岐を持って結合し、長鎖分岐を有するポリエチレン重合体が延伸安定性向上の点から好ましく、フィルムに腰を与えたい場合は高圧法低密度ポリエチレンが好ましい。フィルムに柔軟性を与えたい場合はエチレン−酢酸ビニル共重合体があげられ、熱収縮前の一次包装段階での容器変形を抑えたい場合は、（Ｃ）としては、エチレン−酢酸ビニル共重合体が好ましい場合がある。
【００３７】
エチレン−酢酸ビニル共重合体は酢酸ビニル含有量の増加に伴い、樹脂の融点は低下し、柔軟となる。
【００３８】
本実施の形態において、柔軟性と熱安定性などの点から、好ましい酢酸ビニル含有量は５〜４０質量％、より好ましくは５〜３０質量％、更に好ましくは７〜２０質量％である。
【００３９】
フィルムに柔軟性を与えるためのエチレン−酢酸ビニル共重合体のメルトフローレートは、０．１〜１．８ｇ／１０分であることが好ましく、より好ましくは０．２〜１．５ｇ／１０分である。メルトフローレートが０．１ｇ／１０分以上ではフィルム強度が得られる点で好ましく、１．８ｇ／１０分以下では生産工程での安定性が得られる点で好ましい。
【００４０】
本実施の形態において、（Ｃ）としての高圧法低密度ポリエチレンの密度は０．９１０〜０．９２９ｇ／ｃｍ３であることが好ましく、より好ましくは０．９１５〜０．９２５ｇ／ｃｍ３である。高圧法低密度ポリエチレンの密度が０．９１０ｇ／ｃｍ３以上であることにより、フィルムに剛性を付与しフィルムの弛みを抑制しやすくなる。高圧法低密度ポリエチレンの密度が０．９２９ｇ／ｃｍ３以下であることにより、フィルムの曇り度の実用レベルを維持しやすくなる。
【００４１】
高圧法低密度ポリエチレンの製造方法は、一般に公知の方法が使用できる。一般に１００〜３００℃、１００〜３５０ＭＰａの高温高圧下でパーオキサイドなどの遊離基発生剤の存在下でエチレン及びα−オレフィンをオートクレーブ又はチューブリアクターなどで重合することにより、高圧法低密度ポリエチレンを製造することができる。
【００４２】
本実施の形態において、高圧法低密度ポリエチレンのメルトフローレートは、押出安定性および延伸安定性の点で、０．１〜１．８ｇ／１０分であることが好ましく、より好ましくは０．２〜１．５ｇ／１０分である。メルトフローレートが０．１ｇ／１０分以上ではフィルム強度が得られる点で好ましく、１．８ｇ／１０分以下では生産工程での安定性が得られる点で好ましい。
【００４３】
芯層（ＩＩ）の、エチレン−α−オレフィンランダム共重合体（Ａ）、エチレン−α−オレフィンブロック共重合体（Ｂ）、１９０℃における溶融張力が６０〜２００ｍＮのポリオレフィン系樹脂（Ｃ）の含有量は、延伸安定性や変形回復性が良好になるため、（Ａ）が２０〜９０質量％、（Ｂ）が５〜４０質量％、（Ｃ）が５〜４０質量％の範囲である。
【００４４】
（添加剤）
本実施の形態において、滑り性や防曇性を改善する観点で、添加剤としてグリセリン系脂肪酸エステルを両表面層（Ｉ）及び／又は芯層（ＩＩ）に配合することが好ましい。
【００４５】
本実施の形態において、グリセリン系脂肪酸エステルとは、グリセリンと脂肪酸とのエステルである。グリセリン系脂肪酸エステルをフィルム表面に存在させることにより、フィルムに防曇性を付与することができる。
【００４６】
グリセリンの重合度、脂肪酸の種類、及び／又はエステル化度を変えることにより親水性と親油性を調節することができる。グリセリン系脂肪酸エステルとしては、グリセリン脂肪酸エステル、ジグリセリン脂肪酸エステル、トリグリセリン脂肪酸エステル、ポリグリセリン脂肪酸エステル等が挙げられ、例えば、ジグリセリンオレート、ジグリセリンラウレート、グリセリンモノオレート、又はそれらの混合物等など主成分としたものが、フィルムの滑り性、光沢度の観点で、使い勝手がよいので好ましい。
【００４７】
上記した以外のグリセリン系脂肪酸エステルとしては、グリセリンのモノ脂肪酸エステル、ジ脂肪酸エステル、トリ脂肪酸エステル、ポリ脂肪酸エステルなどが挙げられ、炭素原子数が８〜１８の飽和または不飽和脂肪酸のモノグリセリンエステル、ジグリセリンエステル、トリグリセリンエステル、テトラグリセリンエステルなどが挙げられる。
【００４８】
具体的には、グリセリンモノラウレート、グリセリンモノミリステート、グリセリンモノパルミテート、グリセリンジパルミテート、グリセリンモノステアレート、グリセリンジステアレート、グリセリントリステアレート、グリセリンジオレート、グリセリントリオレート、グリセリンモノリノレート、ジグリセリンミリステート、ジグリセリンパルミテート、ジグリセリンステアレート、ジグリセリンリノレート、トリグリセリンラウレート、トリグリセリンオレート、トリグリセリンステアレート、テトラグリセリンラウレート、テトラグリセリンオレート、テトラグリセリンステアレートなどが挙げられる。
【００４９】
本実施の形態において、グリセリン系脂肪酸エステルをフィルム表面に存在させるには、押出機の温度設定を１９０℃以上とし、高せん断速度で、両表面層（Ｉ）又は芯層（ＩＩ）を構成する樹脂と混練することが好ましく、混練する際にグリセリン系脂肪酸エステルを微分散させることが好適である。ブリードアウトについては、その量や存在の仕方によって効果が異なる重要な因子である。存在の仕方としては、フィルムの表面にグリセリン系脂肪酸エステルが液滴状ではなく層状で、すなわちほぼ連続した状態で存在することが好ましい。
【００５０】
一般的に芯層に含まれるグリセリン系脂肪酸エステルは隣接する両表面層へ移行し、ブリードアウトを促進させるとともに、グリセリン系脂肪酸エステル自体も表面へブリードアウトすると考えられている。また、グリセリン系脂肪酸エステルが、フィルム表面に移行（ブリードアウト）することにより良好な防曇性をフィルムに付与することができると考えられている。
【００５１】
グリセリン系脂肪酸エステルの親水性と親油性を調整することによりフィルムの防曇性を高めることができるので、親水性の高いグリセリン系脂肪酸エステルを用いることが好ましく、また、グリセリン系脂肪酸エステルの添加量を増やすことによってもフィルムの防曇性を高めることができる。
【００５２】
本実施の形態において、防曇性の観点から両表面層（Ｉ）に、グリセリン系脂肪酸エステルを２．０〜５．０質量％含有することが好ましい。
【００５３】
また、本実施の形態において、防曇性及び包装機械とフィルムとの滑り性の観点から、芯層（ＩＩ）にグリセリン系脂肪酸エステルを０．１〜２．０質量％含有することが好ましい。
【００５４】
本実施の形態において、良好な防曇性と滑り性を付与するために両表面層（Ｉ）と芯層（ＩＩ）に下記の添加剤を含んでもよい。添加剤としては多価アルコールの脂肪酸エステル、ポリオキシエチレンアルキルエーテル、ポリアルキレングリコール脂肪酸エステルなどが挙げられる。
【００５５】
本実施の形態において、両表面層（Ｉ）及び／又は芯層（ＩＩ）は、流動パラフィンを含有していてもよい。流動パラフィンとしては、ＪＩＳ  Ｋ２２８３に準拠して測定される４０℃における動粘度が、通常１０〜１００００（ｍｍ２／ｓ）であるものが挙げられる。また、流動パラフィンとしては、動粘度が５０〜３０００（ｍｍ２／ｓ）であり、かつ両表面層（Ｉ）又は芯層（ＩＩ）を構成する樹脂組成物と相溶性のよい流動パラフィンであることが好ましい。
【００５６】
流動パラフィンは、一種単独で用いてもよいし、二種以上を組み合わせて用いてもよい。両表面層（Ｉ）又は芯層（ＩＩ）への流動パラフィンの添加は、フィルム成形性及び防曇性付与に有効である。
【００５７】
なお、両表面層（Ｉ）及び芯層（ＩＩ）には上記添加剤の他に、タルクや脂肪酸アミド等を添加し、フィルム同士の密着防止を行っても良い。
【００５８】
本実施の形態の低温収縮性オーバーラップ包装用フィルムにおいて、熱収縮時の加熱によるトレーの軟化変形を抑制するためには、出来るだけ低温で収縮して、タイトな仕上がりを得る必要があるため、１００℃におけるＴＤ方向の収縮率が１０％以上であることが好ましく、トレーの割れを抑制するために６０％以下が好ましい。
【００５９】
また、自動包装機での熱収縮時に、被包装物であるＰＳＰトレー等の変形を防止する点で、１００℃におけるＴＤ方向の熱収縮応力が２５０ｇ／ｍｍ２以下であることが好ましく、タイトな収縮性を得るためには１００ｇ／ｍｍ２以上であることが好ましい。
【００６０】
本実施の形態の低温収縮性オーバーラップ包装用フィルムにおいて、その特性を損なわない範囲で、両表面層（Ｉ）と芯層（ＩＩ）との間に、中間層（ＩＩＩ）を備えていてもよい。中間層（ＩＩＩ）は、（ｉ）防曇性を持続させるための防曇剤の保持層として、（ｉｉ）両表面層と芯層との接着性を向上させ、層間剥離を抑制するため、（ｉｉｉ）回収した樹脂を押出機で再ペレット化したものを入れる、フィルムの回収層といった理由から設けると好ましく、上記（ｉ）、（ｉｉ）、（ｉｉｉ）の理由からその本来の特性を損なわない範囲で、両表面層（Ｉ）、芯層（ＩＩ）に使用される樹脂以外の他の樹脂や添加剤などを６０質量％以下で配合してもよい。
【００６１】
回収した樹脂としては、フィルムを製造する際に回収される樹脂であれば特に限定されないが、本実施の形態のフィルムを再度溶融させて得られる樹脂などが挙げられる。
【００６２】
本実施形態のフィルムに対する中間層（ＩＩＩ）の厚み比率は、特性を損なわない範囲で特に限定されるものではないが、４０％以下であることが好ましく、より好ましくは３０％以下であり、さらに好ましくは２５％以下である。中間層の厚み比率が４０％以下である場合、延伸安定性の観点で好ましい。
【００６３】
本実施の形態において、両表面層（Ｉ）と芯層（ＩＩ）の配置としては、両表面層（Ｉ）の間に芯層（ＩＩ）が積層されている配置であれば、特に限定されるものではないが、例えば、（Ｉ）と、（ＩＩ）からなる３層の場合：（Ｉ）／（ＩＩ）／（Ｉ）、中間層（ＩＩＩ）を１層用いる全４層からなる場合：（Ｉ）／（ＩＩＩ）／（ＩＩ）／（Ｉ）、中間層を２層用いる全５層である場合：（Ｉ）／（ＩＩＩ）／（ＩＩ）／（ＩＩＩ）／（Ｉ）、両表面層がまた、中間層（ＩＩＩ）と異なる中間層（ＩＶ）を併用することも可能であり、７層や８層、及びそれ以上の層からも構成することができる。
【００６４】
本実施の形態の低温収縮性オーバーラップ包装用フィルムにおいて、厚みは、好ましくは５〜４０μｍ、より好ましくは８〜３０μｍである。厚みが５〜４０μｍの範囲であれば重量物や突起物を有する被包装物に対しても破れが生じにくく、かつ安定して生産することが可能である。フィルムの厚みは、製造時の各層押出機の吐出量又は延伸倍率などによって所望の値に調整することができる。
【００６５】
本実施の形態において、芯層（ＩＩ）の厚み比率は、フィルムの強度の観点で、５０〜９０％であることが好ましく、より好ましくは６０〜８５％である。
【００６６】
熱収縮多層フィルムにおいて、両表面層（Ｉ）の厚み比率は、安定したヒートシール強度を発現させる点で、５０〜１０％であることが好ましく、より好ましくは４０〜１５％である。
【００６７】
［低温収縮性オーバーラップ包装用フィルムの製造方法］
本実施の形態の低温収縮性オーバーラップ包装用フィルムの製造方法としては、ダイレクトインフレーション法、ダブルバブルインフレーション法、トリプルバブルインフレーション法、テンター法が挙げられる。
【００６８】
インフレーション法においては、所定の樹脂を加熱した押出機を用い溶融混練して環状ダイスから押し出し、冷却水にて急冷して無延伸状態の原反を採取する。押出は特に制限されるものではなく、多層のＴダイや多層のサーキュラーダイを用いた方法で得ることができるが、多層のサーキュラーダイを用いた方法が好ましい。
【００６９】
次に、この原反に架橋処理を施し、続いて熱風による伝熱加熱あるいはインフラヒーター等の輻射加熱により原反を融点以上に加熱した後、原反を２組のニップロール間で速度比をつけ流れ方向（ＭＤ）に延伸しつつチューブ内にエアーを注入して垂直方向（ＴＤ）にも、延伸する。
【００７０】
本実施の形態の低温収縮性オーバーラップ包装用フィルムは、延伸安定性の付与のため、両表面層（Ｉ）及び芯層（ＩＩ）において、少なくとも一つの層が架橋処理されていることが好ましい。
【００７１】
本実施の形態における低温収縮性オーバーラップ包装用フィルムの製造方法において、架橋方法には、一般に公知の方法が使用できる。例えば、架橋剤を添加して架橋剤の分解温度以上に加熱して架橋を施す方法やα線、β線、γ線、中性子線、電子線等の電離性放射線を照射する方法が挙げられる。
【００７２】
架橋処理を施すことにより、フィルムの収縮後の曇り度、光沢度を改良することができる。また、フィルムを構成する樹脂の融点以上に加熱して収縮させる場合に、フィルムの溶融による破れ等を防ぐ狙いもある。
【００７３】
本実施の形態の低温収縮性オーバーラップ包装用フィルムは、適度に架橋されることによって、フィルムを構成している樹脂の融点以上の温度で安定した延伸を行うことができ、熱収縮率の高いフィルムとすることができることから好ましい。すなわち、架橋することによって、延伸温度と延伸倍率の調節が容易になり、高い収縮性を持ちながら熱収縮応力が低いフィルムを製造することができる。
【００７４】
本実施の形態において、電離性放射線の照射の程度は、フィルム全体でゲル分率が１〜６０質量％になるように照射することが好ましく、機械的なムラも考慮すると照射線量は３０〜９０ｋＧｙが好ましい。フィルムの熱収縮後の曇り度、光沢度の点より照射線量は３５ｋＧｙ以上がより好ましく、また熱収縮応力の点より照射線量８０ｋＧｙ以下がより好ましい。
【００７５】
樹脂の種類によっては照射の程度と架橋の程度の関係が異なり、架橋処理を行うことで延伸性が向上し、包装後の変形回復性も良好となるが、過度な架橋処理を施すと底シール性が損なわれる場合がある。
【００７６】
フィルム全体のゲル分率は延伸安定性と包装時の底シール性、容器変形防止、包装後の変形回復性付与等の点で、３〜５０質量％であることが好ましく、より好ましくは５〜４５質量％である。
【００７７】
なお、ゲル分率は、後述の方法により測定することができる。
【００７８】
［包装体］
本実施の形態において、自動包装機による包装工程の一例について説明する。
【００７９】
オーバーラップ包装としては、例えば、以下の方法が挙げられる。フィルムの両端を合掌し、筒状とする。被包装物（ＰＳＰトレーに収められた精肉や鮮魚等）を筒の中に入れ前後をカットながら、前後を底側に折り込んで、一つ一つの包装体を得る。予め８０℃〜１４０℃に温度調節されている熱風シュリンクトンネル内でフィルムを熱収縮させることで、包装体上部の皺を除去し、フィルムに張りを与え、タイトな包装体とすることが出来る。
【００８０】
近年の高速連続包装機における包装スピードは、１分間に約８０〜１２０個包装するものである。そのため包装フィルムには、その包装スピードに対応できる適性、例えば、滑り性、底シール性、熱収縮特性が強く求められる。
【００８１】
底シールの方法の一例としては、フィルムを底側に折り込んだ後に、スポンジ製の抑えベルトで抑えながら、予め加熱した熱板上を通過させ、底シールを行うことが好ましい。
【００８２】
包装後に加熱収縮処理を行う場合には、熱風、蒸気、熱水等を使用できるが熱風を用いることが好ましい。
【００８３】
以上、本発明の好適な実施形態について説明したが、本発明は上記実施形態に限定されるものではない。
【実施例】
【００８４】
以下に本実施の形態を実施例及び比較例によってさらに具体的に説明するが、本実施の形態はこれら実施例のみに限定されるものではない。なお、本実施の形態に用いられる評価方法は以下のとおりである。
【００８５】
［ゲル分率］
沸騰ｐ−キシレン中で試料を１２時間抽出し、不溶解部分の割合を次式により計算により求めた。フィルムの架橋度の尺度として用いた。
ゲル分率（質量％）＝（抽出後の試料の質量／抽出前の試料の質量）×１００
【００８６】
［１００℃の熱収縮率］
ＡＳＴＭ  Ｄ２７３２に準拠して熱収縮率を測定した。フィルムを流れ（ＭＤ）方向、幅（ＴＤ）方向にそれぞれ１０ｃｍ×１０ｃｍとなるようにサンプリングを行い、１００℃に設定した熱風乾燥機を用いて、３０分間自由収縮させた。３回測定を行い、ＴＤの熱収縮率を各３回測定し、平均値を求めた。
【００８７】
［１００℃の最大熱収縮応力］
ＡＳＴＭ  Ｄ２８３８に準拠して最大熱収縮応力（加熱収縮応力）を測定した。フィルムを幅１０ｍｍ、長さ５０ｍｍのサイズに切り出し、１００℃で保温されたオイルバス中に浸漬し、ＴＤ方向の最大熱収縮応力を各３回測定し、平均値を求めた。
【００８８】
［自動包装機適性］
得られたフィルムを３８０ｍｍ巾にスリットし、大森機械工業株式会社製の「ＳＴＣ−Ｎ２（商品名）」を用いて、ＰＳＰトレー（株式会社エフピコ製  エコＦＬＢ−Ａ１５−３５  Ｗ）に、鶏肉（２００ｇ）を入れたものを各３０個包装した。
（１）カットバック性
フィルム切断時のカットバック性の評価として、フィルムカット部が綺麗に折り畳まれて密着しているものを○、先端が捲れているものを△、フィルムカット部が大きく捲れ上がっているものを×とした。
（２）底シール性
底シール性の評価として、包装後にフィルムカット部のめくれがないもののみを抑えベルトで抑えながら、１５０℃まで加熱した熱板上を通過させて、底シールを行った。完全シール出来ているものを○、部分的にシール出来ているものを△、容易に剥がせるものを×とした。
（３）トレー変形評価
底シールまで完了した包装体を１１５℃の温度に設定した熱風シュリンクトンネルに１．５秒間、通過させたのち、トレーが割れていないか評価した。トレーが割れておらず、トレーの幅に対して、トレーの変形量が５％未満のものを○、トレーが割れていないが変形量が５％以上のものを△、トレーが割れているものを×とした。
【００８９】
［自動包装機適性の総合評価］
上記評価の全てが○であったものをＡ、△が１つ以上あったものをＢ、×が１つ以上あったものをＣとして、総合評価した。
【００９０】
［包装体の変形回復性］
前記自動包装機適性の評価で得られた包装体の中央に、直径１５ｍｍの金属丸棒（先端が半径７．５ｍｍの半球）をトレー上面から、２０ｍｍの深さまで、１０００ｍｍ／ｍｉｎの一定速度で押込み、同速度で引き抜いた。引き抜いた直後から押込みによって生じた押し痕が消えるのに要した時間を復元時間とした。なお、内容物は押込みの妨げとならないよう、粘土をトレーの角へ入れたものを用いた。
【００９１】
３０秒以内に押込み痕が消えたものを○、３０秒〜３００秒で押込み痕が消えたものを△、３００秒以上経過しても皺が消えないものを×とした。
【００９２】
実施例及び比較例で用いた樹脂、添加剤、フィルム製造方法は以下の通りである。
【００９３】
［両表面層（Ｉ）］
「エチレン−酢酸ビニル共重合体」
・ＥＶＡ１  ＮＵＣ３７５８  （酢酸ビニル含有量＝１５質量％、ＭＦＲ＝２．２ｇ／ｃｍ３）（日本ユニカー社製）
「エチレン−α−オレフィンランダム共重合体」
・ＬＬＤＰＥ１  ユメリット０５２０Ｆ  （α−オレフィンコモノマー＝ヘキセン、密度＝０．９０５ｇ／ｃｍ３、ＭＦＲ＝２．０ｇ／１０分）（宇部丸善ポリエチレン製）
【００９４】
［芯層（ＩＩ）］
エチレン−α−オレフィンランダム共重合体（Ａ）
・ＬＬＤＰＥ２  エチレン−α−オレフィンランダム共重合体  （α−オレフィンコモノマー＝ヘキセン、密度＝０．９０３ｇ／ｃｍ３、ＭＦＲ＝１．０ｇ／１０分）（プライムポリマー社製  エボリューＳＰ０５１０（商品名））
・ＬＬＤＰＥ３  エチレン−α−オレフィンランダム共重合体  （α−オレフィンコモノマー＝オクテン、密度＝０．９０５ｇ／ｃｍ３、ＭＦＲ＝０．８ｇ／１０分）（ダウケミカル社製  アテイン４２０３（商品名））
・ＬＬＤＰＥ４  エチレン−α−オレフィンランダム共重合体  （α−オレフィンコモノマー＝オクテン、密度＝０．９２６ｇ／ｃｍ３、ＭＩ＝２．０ｇ／１０分）（ダウケミカル社製  ダウレックス２０３２（商品名））
・Ｂ−ＬＬＤＰＥ  エチレン−α−オレフィンランダム共重合体（バイオマス）  （α−オレフィンコモノマー＝ブテン／ヘキセン、密度＝０．９１８ｇ／ｃｍ３、ＭＦＲ＝１．０ｇ／１０分）（Ｂｒａｓｋｅｍ社製  Ｇｒｅｅｎ  Ｐｏｌｙｅｔｈｙｌｅｎｅ  Ｂｉｏｐｏｌｙｍｅｒ  ＳＬＨ１１８（商品名））
・ＶＬＤＰＥ１  エチレン−α−オレフィンランダム共重合体（α−オレフィンコモノマー＝オクテン、密度＝０．８６８ｇ／ｃｍ３、ＭＩ＝０．５ｇ／１０分）（ダウケミカル社製  アフィニティ  ＥＧ８１５０（商品名））
【００９５】
エチレン−α−オレフィンブロック共重合体（Ｂ）
・ＯＢＣ１  エチレン−α−オレフィンブロック共重合体（オレフィンブロックコポリマー）  （α−オレフィンコモノマー＝オクテン、密度＝０．８６６ｇ／ｃｍ３、ＭＦＲ＝０．５ｇ／１０分、融点＝１２０℃）（ダウケミカル社製  Ｉｎｆｕｓｅ  Ｄ９０００（商品名））
・ＯＢＣ２  エチレン−α−オレフィンブロック共重合体（オレフィンブロックコポリマー）  （α−オレフィンコモノマー＝オクテン、密度＝０．８６６ｇ／ｃｍ３、ＭＦＲ＝１．０ｇ／１０分、融点＝１２０℃）（ダウケミカル社製  Ｉｎｆｕｓｅ  Ｄ９１０７（商品名））
【００９６】
ポリオレフィン系樹脂（Ｃ）
・ＬＤ１  高圧法低密度ポリエチレン（密度＝０．９２２ｇ／ｃｍ３、ＭＦＲ＝０．２ｇ／１０分、１９０℃における溶融張力＝１７５ｍＮ）（旭化成ケミカルズ社製  サンテックＬＤ  Ｍ２１０２（商品名））
・ＬＤ２  高圧法低密度ポリエチレン（密度＝０．９２１ｇ／ｃｍ３、ＭＦＲ＝１．５ｇ／１０分、１９０℃における溶融張力＝８０ｍＮ）（旭化成ケミカルズ社製  サンテックＬＤ  Ｍ２１１５（商品名））
・ＥＶＡ１  エチレン−酢酸ビニル共重合体  （酢酸ビニル含有量＝１５質量％、ＭＦＲ＝２．２ｇ／ｃｍ３、１９０℃における溶融張力＝５５ｍＮ）（日本ユニカー社製  ＮＵＣ３７５８（商品名））
・ＥＶＡ２  エチレン−酢酸ビニル共重合体  （酢酸ビニル含有量＝１５質量％、ＭＦＲ＝１．０ｇ／ｃｍ３、１９０℃における溶融張力＝１１５ｍＮ）（ダウケミカル社製  ＮＵＣ８４５２Ｄ（商品名））
【００９７】
溶融張力の測定は以下のとおり行った。株式会社東洋精機製作所製キャピログラフ１Ｃ（商品名）のバレル先端に８．０ｍｍの長さと２．０９５ｍｍのノズル径を有するキャピラリーを取り付け、バレル温度を１９０℃に設定し、試料のペレットを数回に分けて充分に空気を抜きながらバレル内に充填し、溶融させた。ピストン速度を１０ｍｍ／ｍｉｎに設定してキャピラリーより溶融した樹脂をストランド状に押出し、このストランドをキャピラリー下面６０ｃｍ真下に設置した直径５ｍｍの張力検出用プーリーに掛けて一定の巻取速度で巻き取った。巻取速度を１，３，５，１０，２０，３０ｍ／分と段階的に上げ、それぞれの巻取速度で張力が定常状態になった段階で２０秒間データを取り込んだ。それぞれの巻取速度において、同様の測定を３回実施し、平均値をその巻取速度での張力とし、得られた張力のうちで最大の張力を溶融張力とした。巻取速度が３０ｍ／分に達する前にストランドが切断した場合は、そこで測定を終了し、得られた最大の張力を溶融張力として採用した。
【００９８】
［添加剤１］
・Ａｄ１／Ａｄ２＝１／１
・Ａｄ１  グリセリンモノオレート（理研ビタミン社製  リケマール（登録商標）ＯＬ−１００）
・Ａｄ２  ジグリセリンオレート（理研ビタミン社製  リケマール（登録商標）Ｏ−７１Ｄ）
【００９９】
［添加剤２］
・Ａｄ１／Ａｄ２／Ａｄ３＝４／５／１
・Ａｄ１  グリセリンモノオレート（理研ビタミン社製  リケマール（登録商標）ＯＬ−１００）
・Ａｄ２  ジグリセリンオレート（理研ビタミン社製  リケマール（登録商標）Ｏ−７１Ｄ）
・Ａｄ３  ポリオキシエチレンアルキルエーテル（理研ビタミン社製  リケマール（登録商標）Ｂ−２０５）
【０１００】
［フィルムの製造方法］
実施例及び比較例における低温収縮性オーバーラップ包装用フィルムは、下記の方法により製造した。すなわち、両表面層（Ｉ）の押出機には、両表面層（Ｉ）を形成するための樹脂を供給し、芯層（ＩＩ）の押出機には、芯層（ＩＩ）を形成するための樹脂を供給し、各押出機において、所定の添加剤を注入ポンプで所定量注入しながら混合溶融を行った。この混合溶融された樹脂をそれぞれ環状ダイに供給し、このダイで積層化し共押出しした。環状ダイ直下で、ダイから吐出された溶融樹脂は第１バブルを形成しながら、冷却水で急冷したあとピンチロールでピンチし、無延伸状の原反を採取した。
【０１０１】
この原反は所望の厚み、層比率になるように調整した。この原反に加速電圧５００ｋＶの電子線照射装置を用いて架橋処理を施した。この時、各層のゲル分率が、所望の値内に入るように調整を行った。この処理が施された原反を１５０℃の雰囲気温度に保たれた加熱炉で加熱し、２組のニップロール間の速度比により流れ方向に５〜７倍、チューブ内にエアーを注入することにより機械の流れ方向と垂直方向に５〜７倍延伸し、バブルの最大径の部分にエアーリングより冷風をあて冷却を行った。その後、折りたたんで５〜４０μｍの厚みのフィルムを得た。
【０１０２】
以下に、各実施例及び比較例について詳述する。
［実施例１］
ＥＶＡ１を９７質量％、添加剤としてグリセリンモノオレートＡｄ１とジグリセリンオレートＡｄ２とを１：１の割合で混合した添加剤１を３．０質量％含有する樹脂組成物を両表面層（Ｉ）を形成するための第一の樹脂組成物とした。また、（Ａ）として、エチレン−α−オレフィンランダム共重合体ＬＬＤＰＥ２を５９質量％、（Ｂ）として、エチレン−α−オレフィンブロック共重合体ＯＢＣ１を２０質量％、（Ｃ）として、高圧法低密度ポリエチレンＥＶＡ２を２０質量％、及び、グリセリンモノオレートＡｄ１とジグリセリンオレートＡｄ２とを１：１の割合で混合した添加剤１を１．０質量％含有する樹脂組成物を、芯層（ＩＩ）を形成するための第二の樹脂組成物とした。これら第一の樹脂組成物及び第二の樹脂組成物を用いて、表面層（Ｉ）／芯層（ＩＩ）／表面層（Ｉ）の各層厚み比率が１５／７０／１５％となるように環状ダイを用いて押出した。
【０１０３】
その後冷却水にて冷却固化して幅１３０ｍｍ、厚み５５０μｍの均一な厚み精度のチューブ状延伸原反を採取した。ついでこの延伸原反を５００ｋＶの電子線照射装置へ誘導し６０ｋＧｙの吸収線量で架橋処理を行い、これを２組のニップロール間の速度比により８．０倍、チューブ内にエアーを注入することにより機械の流れ方向（ＭＤ）と垂直方向（ＴＤ）に６．２倍延伸を行い厚み１１μｍのフィルムを得た。
【０１０４】
得られたフィルムの評価結果を表５及び表６に示す。得られたフィルムは自動包装機適性の評価においても問題なく、総合評価もＡ評価であった。また変形回復性に優れていた。
【０１０５】
［実施例２〜１２］
各層を形成するための樹脂、添加剤及びその比率を表１及び表２に示すとおりに変更したこと以外は、実施例１の条件と同様にして、厚み１０〜１５μｍのフィルムを得た。なお、延伸倍率は実施例１と同一とし、延伸前のチューブ状延伸原反の厚みにより、フィルムの厚みを適宜調整した。
【０１０６】
得られたフィルムの評価結果を表５及び表６に示す。得られたフィルムは自動包装機適性の評価においても問題なく、総合評価もＡ評価であった。また変形回復性に優れていた。
【０１０７】
［実施例１３〜１４］
照射線量を表６記載の条件に変えた以外は、実施例１と同様にして、厚み１１μｍのフィルムを得た。得られたフィルムの評価結果を表６に示す。
【０１０８】
［比較例１〜８］
各層を形成するための樹脂及びその比率を表３及び表４に示すとおり変更したこと以外は、実施例１の条件と同様にして１１μｍのフィルムを得た。なお、比較例５〜８は請求項１と同じ架橋条件では延伸が安定しなかったため、１００ｋＧｙの照射線量で架橋処理を行った。
【０１０９】
得られたフィルムの評価結果を表７及び表８に示す。
【０１１０】
比較例１のフィルムは、表層にエチレン−酢酸ビニル共重合体を用いておらず、底シール性が不十分であるため、自動包装機適性に劣るものであった。
【０１１１】
比較例２のフィルムは、表層のエチレン−酢酸ビニル共重合体の量が少ないため、底シール性が不十分であるため、自動包装機適性に劣るものであった。
【０１１２】
比較例３のフィルムは、芯層のエチレン−α−オレフィンランダム共重合体の密度が低く、１００℃における収縮率が高すぎて、底シール時の熱によって、フィルムが収縮を起こし、底シール性が不十分でなく、１００℃における収縮率が高く、トレー割れを起こした。
【０１１３】
比較例４のフィルムは、（Ｂ）のエチレン−α−オレフィンブロック共重合体を用いておらず、包装後の変形回復性に劣る結果となった。また、比較例５〜８のフィルムは、架橋度が高く、底シール性が不十分であった。
【０１１４】
【表１】
2014100840.tif 000003
【０１１５】
【表２】
2014100840.tif 000004
【０１１６】
【表３】
2014100840.tif 000005
【０１１７】
【表４】
2014100840.tif 000006
【０１１８】
【表５】
2014100840.tif 000007
【０１１９】
【表６】
2014100840.tif 000008
【０１２０】
【表７】
2014100840.tif 000009
【０１２１】
【表８】
2014100840.tif 000010
【産業上の利用可能性】
【０１２２】
本発明によれば、包装時の容器変形や割れが起こらず、底シール性が良好で、包装後も変形回復性に優れ、タイトな包装体を得ることが可能な低温収縮性オーバーラップ包装用フィルムを提供することができる。
【符号の説明】
【０１２３】
１・・・芯層（ＩＩ）、２，３・・・両表面層（Ｉ）、１０・・・低温収縮性オーバーラップ包装用フィルム。
【図１】
2014100840.tif 000011